10 L 용기 에 상기 합성 예 1 에서 제조 된 공중 합체 수지 에 멀 젼 ( 고형분 50 중량 %) 2275 g 을 투입 하 고 여기 서 옥 톡 시 놀 40 ( Octoxynol 40 ) 60 g , PEG 100 g , 파라핀 계 용매 45 g , 광물유 소포제 26 g , 이 소티 아졸린 ( isothiazolin ) 13 g , 탄산칼슘 ( Calcium carbonate ) 1242 g , 이산화 티탄 ( TiO 2 ) 190 g , 텍 사 놀 ( texanol ) 135 g , 트리 에탄올아민 200 g , 메틸 셀 룰 로 솔 브 ( methylcellulosolve ) 140 g , 염화암모늄 224 g 을 첨가 한 다음 나머지 량 의 물 을 첨가 하 여 5000 g 이 되 도록 맞추 어 1 액 형 방수재 를 제조 하 였 다 .